(57)【特許請求の範囲】
【請求項１】
（Ａ）低融点ポリプロピレン／ポリエチレンテレフタレート、ポリエチレン／ポリエチレンテレフタレート、ポリエチレンテレフタレート／ナイロン、ポリプロピレン／メチルペンテン共重合体、ポリエチレンテレフタレート／アクリル樹脂、ポリプロピレン／エチレンビニル共重合体から選択された組合わせを有する複合繊維を７０重量％以上含有し、繊維密度が０．０７ｇ／ｃｍ３  以上でかつ構成繊維の繊度が４ｄ以下の不織布基布上に（Ｂ）水溶性高分子物質１〜３０重量％及び水分３０重量％以上を含有する貼付剤組成物を含浸又は塗付してなるシート状パック。
【請求項２】
（Ｂ）貼付剤組成物がさらに有効成分以外の油成分１〜２０重量％、油性ゲル化剤１〜１５重量％及び有効成分を含有することを特徴とする請求項１に記載のシート状パック。
【請求項３】
（Ｂ）貼付剤組成物が、ＨＬＢ８以下の非イオン系界面活性剤の存在化に乳化系を形成後、該乳化系を破壊することによって形成したものであることを特徴とする請求項１又は２に記載のシート状パック。
【請求項４】
不織布基布の厚みが０．７ｍｍ以下であることを特徴とする請求項１〜３のいずれか１項に記載のシート状パック。
【請求項５】
不織布基布が水流交絡により繊維が三次元的に交絡していることを特徴とする請求項１〜４のいずれか１項に記載のシート状パック。
【請求項６】
複合繊維に融点が１００〜１５０℃の低融点成分と、融点が１６０〜２６０℃の高融点成分からなる分割繊維を含むことを特徴とする請求項１〜５のいずれか１項に記載のシート状パック。
【請求項７】
構成繊維の繊維長が２０ｍｍ以下であることを特徴とする請求項１〜６のいずれか１項に記載のシート状パック。
【請求項８】
ＨＬＢ８以下の非イオン系界面活性剤の存在下に、水溶性高分子物質１〜３０重量％、有効成分以外の油成分１〜２０重量％、水分３０重量％以上、油性ゲル化剤１〜１５重量％及び有効成分を含有する貼付剤組成物の乳化系を形成後、該乳化系を破壊して形成した貼付剤組成物を、低融点ポリプロピレン／ポリエチレンテレフタレート、ポリエチレン／ポリエチレンテレフタレート、ポリエチレンテレフタレート／ナイロン、ポリプロピレン／メチルペンテン共重合体、ポリエチレンテレフタレート／アクリル樹脂、ポリプロピレン／エチレンビニル共重合体から選択された組合わせを有する複合繊維を７０重量％以上含有し、繊維密度が０．０７ｇ／ｃｍ３  以上でかつ構成繊維の繊度が４ｄ以下の不織布基布上に含浸又は塗布することを特徴とするシート状パックの製造方法。
【発明の詳細な説明】
【０００１】
【発明の属する技術分野】
本発明は、湿布剤、パップ剤や化粧用パック等として用いられる、基布上に貼付剤組成物層を形成した保湿性、粘着性等に優れたシート状パック及びその製造方法に関する。
【０００２】
【従来の技術】
湿布剤、パップ剤や化粧用パック等として用いられるシート状パックの基布としては、ネルやスフモスの様な編物、織物のほか種々の不織布類が用いられている。この不織布類としては、ポリエステル繊維とレーヨン繊維を混繊し、ニードルパンチ法によって交絡処理したものが大半であり、目付は８０ｇ／ｍ２から１２０ｇ／ｍ２が一般的である。また、同ポリエステル繊維としてスパイラル状の捲縮を有するものを用いて伸縮性のある不織布となし、身体の屈曲部での使用頻度の高いパップ基布適性を賦与したものもある。
しかし、この様な従来の不織布は、製造時、ゲルを塗工した後、特に塗工可能な時間を延長するために、架橋反応を遅延させた場合や油成分を配合した場合に生じるゲルの不織布裏面へのシミ出し等の加工適性や形態安定性、使用時のダレによる不織布裏面へのシミ出し、違和感や爽快感等において充分なものとはいえなかった。
【０００３】
一方、基布上に設けられる貼付剤組成物としては、湿布剤、パップ剤等の疾患治療用のもののほかに、化粧用パック等種々のものが提案されている。そしてその効果は、有効成分の経皮吸収促進効果、水による冷却効果、膏体等による保湿効果等によるものと考えられている。
従来、貼付剤は、一般に、カオリン、タルク、ベントナイト、二酸化チタン、酸化亜鉛等の無機粉体を賦形剤とし、これに水溶性高分子物質：グリセリン、ソルビトール、ポリエチレングリコール等の保湿剤：水及び有効成分を加え練合して得られるペースト状の膏体を紙、織布、不織布、プラスチックフイルム等の支持体（パッキング）に塗布して調製されている。
【０００４】
ところで、膏体中の水分及び油分は、上述した如く冷却効果を奏すると共に、有効成分の経皮吸収を高める作用を有する。
しかしながら、従来、貼付剤の膏体中に水分を多く含んだ系において安定に含有させることの出来る油分の量には制限があって、一般に製造時のシミ出し、使用時のダレによるシミ出しの原因となるため有効成分以外の油分は出来るだけ排除されていた。そのため、有効成分の膏体からの放出性及び経皮吸収性が充分でなく、自ずから従来の貼付剤は速効性、持続性に欠けるという欠点があった。このような欠点を解決するために、本出願人は先に、水溶性高分子物質１〜３０重量％、有効成分以外の油成分２〜２０重量％、水分３０重量％以上、油性ゲル化剤１〜１５重量％及び有効成分を含有することを特徴とする貼付剤組成物を提案した。（特開昭６３−２２２１１３号公報）
【０００５】
【発明が解決しようとする課題】
この組成物は、有効成分の膏体からの放出性及び経皮吸収性に優れるものであるが、油成分を配合することによる不織布裏面へのシミ出しが生じる。そこで本発明は、このような性状を改善し、基布上に含浸塗付する際の加工性やシート形成後の形態安定性、使用時の爽快感、美肌成分や他の有効成分の皮膚への吸収性を改善することによりその効果が一段と改善されたシート状パック及びその製造方法を提供することを目的とするものである。
【０００６】
【課題を解決するための手段】
本発明では、（Ａ）合成繊維を７０重量％以上含有し、繊維密度が０．０７ｇ／ｃｍ３  以上でかつ構成繊維の繊度が４ｄ（デニール）以下の不織布基布上に（Ｂ）水溶性高分子物質１〜３０重量％及び水分３０重量％以上を含有し、好ましくはさらに有効成分以外の油成分１〜２０重量％、油性ゲル化剤１〜１５重量％及び有効成分を含有する貼付剤組成物を含浸又は塗付することによってシート状パックを構成する。本発明において有効成分とは、美肌成分及び／又は他の薬効成分を意味する。
このように、特定の不織布（Ａ）と特定の貼付剤組成物（Ｂ）を組み合わせることによってはじめて、目的とする性状を有するシート状パックを得ることができるものである。
【０００７】
【発明の実施の形態】
本発明ではシート状パックの基布として、合成繊維を７０重量％以上含有し、繊維密度が０．０７ｇ／ｃｍ３  以上でかつ構成繊維の繊度が４ｄ以下の不織布を使用する。
不織布基布としては、合成繊維を主体とし、必要に応じて３０重量％未満の綿、麻等の天然繊維、再生繊維、半合成繊維等を含有するものを使用する。
合成繊維の含有量が７０重量％未満の場合には、不織布基布上に含浸又は塗付した貼付剤組成物が裏面にシミ出すことがあるので、合成繊維の含有量は７０重量％以上とすることが必要である。
【０００８】
不織布繊維密度は０．０７ｇ／ｃｍ３  以上、好ましくは０．０９ｇ／ｃｍ３  以上、特に好ましくは０．１ｇ／ｃｍ３  以上とする。また、構成繊維の繊度は４ｄ以下、好ましくは２ｄ以下、特に好ましくは１ｄ以下とする。このような条件を満たす緻密な不織布を使用することによって、基布上に貼付剤組成物を含浸又は塗布する際の加工性を改善し、また含浸又は塗布した貼付剤組成物のシミ出しを防止するとともに、得られるシート状パックの厚みを薄くすることが可能となる。不織布基布の厚みが厚くなるとシート状パックの使用時に厚ぼったい等の違和感を与えるので、好ましくは０．７ｍｍ以下の厚みの不織布を使用する。
【０００９】
不織布に使用する合成繊維を構成する材料には特に制限はなく、ポリエチレンテレフタレート等のポリエステル系、ポリエチレンやポリプロピレン等のポリオレフィン系、ナイロン等のポリアミド系の樹脂等が用いられる。また不織布の製造方法にも特に制限はなく、乾式法、湿式法いずれの方法によって製造した不織布でも使用することができる。
なかでもウォータージェット等の水流交絡により、繊維が三次元的に交絡しているもの、あるいはメルトブロー等の極細繊維緻密構造を有する不織布が基布として適しているが、肌感触に優れるという点においては、水流交絡によるものがより好ましい。また、短繊維を湿式法にて均一なウエブに調整し、ウォータージェットにて交絡した不織布も、厚みが薄い上に緻密構造を有するため、膏体がシミ出さず、使用時の違和感を与えないため、基布として好ましい。
【００１０】
また、不織布を構成する合成繊維としては、通常の合成繊維のほかに各種の複合繊維やウォータージェット等により、分割された分割繊維を含むもの等を使用することができる。なかでも、緻密構造を形成し膏体のシミ出しを防ぐことのできる分割繊維がより好ましい。
複合繊維としては、例えば、低融点成分と高融点成分とからなるものの組合せが挙げられる。低融点成分としては、その融点が１００〜１５０℃であるものが好ましく、具体的には、例えばポリエチレン、ポリブテン及びエチレン及び／又はブテンとα−オレフィンとの共重合体；プロピレンとα−オレフィンとの共重合体として知られるブロックコポリマー、ランダムコポリマー若しくはグラフトコポリマー等の低融点ポリプロピレン；ポリエチレンテレフタレート又はポリブチレンテレフタレートにおける、テレフタル酸ユニットのうちの少なくとも１部分がイソフタル酸、アジビン酸、フタル酸等のジカルボン酸で置換された低融点ポリエステル等の樹脂が好ましく挙げられる。
【００１１】
上記高融点成分としては、その融点が１６０〜２６０℃であるものが好ましく、具体的には、例えばポリエチレンテレフタレート、ポリブチレンテレフタレート等のポリエステル；ポリプロピレン；メチルペンテン共重合体；アクリル樹脂；ナイロン６、ナイロン６６等のポリアミド等が好ましく挙げられる。
また、上記高融点成分の融点は、１００〜１５０℃上記低融点成分の融点よりも高いものが好ましい。
【００１２】
上記低融点成分と上記高融点成分との好ましい組合せとしては、（低融点成分／高融点成分）が、低融点ポリプロピレン／ポリエチレンテレフタレート、ポリエチレン／ポリエチレンテレフタレート、ポリエチレン／ポリプロピレン等が挙げられる。
また、上記複合繊維における上記低融点成分と上記高融点成分の配合割合は、上記低融点成分８０〜２０重量部に対して上記高融点成分２０〜８０重量部である。
【００１３】
そして、本発明のシート状パックにおいて使用するより好ましい不織布の上記複合繊維は、その長手方向において、異種二成分の組合せによる分割断面型の繊維であり、第一成分と第二成分の少なくとも一部が界面剥離している繊維で形成されている。ここで、異種二成分としては、低融点成分と高融点成分の組合せに限らず、高融点同士、もしくは低融点同士の組合せも含まれる。例えばポリエチレンテレフタレート／ナイロン、ポリプロピレン／メチルペンテン共重合体、ポリエチレンテレフタレート／アクリル樹脂等も組合せとして適当である。また、異種成分としては二成分に限らず、三成分以上でもよい。
また、上記「少なくとも一部が界面剥離している」とは、上記第一成分と第二成分が、相互に連結された状態から解放されて、自由度の高い状態とされていることを意味する。
【００１４】
このような複合繊維は、第一成分と第二成分とが、繊維の長手方向に連続的に配されており且つ繊維の周方向に交互に配されている繊維（以下、「繊維ａ」という場合には、この繊維を意味する）を用いて形成されているのが好ましい。
また、上記第一成分と第二成分の形状は、上記繊維ａの形状が円柱状である場合には、それぞれ、断面形状が円弧状のひも体であるのが好ましい。
即ち、上記繊維ａは、断面形状が円弧状のひも体である上記第一成分と第二成分が、それぞれ、繊維の長手方向に連続的に配されており且つ繊維の周方向に交互に配されている、略円柱状の繊維であるのが好ましい。
不織布を構成する繊維の長さは特に制限はないが、通常は１５〜８０ｍｍ、好ましくは３８〜６４ｍｍのものを使用する。ただし、不織布を湿式法にて製造する場合には、分散性及び均一性を満足するために２０ｍｍ以下の短繊維でなければならない。
【００１５】
本発明で貼付剤組成物に使用する水溶性高分子物質としては、例えばゼラチン、ペクチン、ポリ（メタ）アクリル酸、ポリ（メタ）アクリル酸ソーダ、（メタ）アクリル酸と（メタ）アクリル酸塩の共重合体及びその部分中和物、アルギン酸ソーダ、ポリビニルアルコール、ポリビニルピロリドン、ポリビニルカルボキシ共重合体、ポリビニルピロリドン・ビニルアセテート共重合体、ポリエチレンオキサイド、カルボキシメチルセルロース、ヒドロキシメチルセルロース、ヒドロキシエチルセルロース、メチルセルロース、エチルセルロース、キサンタンガム、アラビアガム、トラガントガム、カラヤガム、メトキシエチレン及び無水マレイン酸共重合物等が挙げられ、本発明においては多価金属イオンと架橋反応を生じるいずれの水溶性高分子物質でも使用することができる。これらは１種又は２種以上を組み合わせて用いることができる。ここで、（メタ）アクリル酸とはアクリル酸又はメタクリル酸を意味する。これらの水溶性高分子物質は、組成物全体の１〜３０重量％、好ましくは２〜１５重量％配合される。
【００１６】
油成分としては、例えば一級アルコール脂肪酸エステル；スクアレン、スクワラン、ポリブテン、流動パラフィン等の高級炭化水素；シリコーン油等の含ケイ素化合物；モノグリセリド、ジグリセリド、トリグリセリド等の脂肪酸グリセリンエステル類等が挙げられる。その中でも、次の一般式
Ｒ１  −ＣＯＯＲ２
（式中、Ｒ１  は炭素数２〜１８の、Ｒ２  は炭素数１〜１８の直鎖もしくは分岐アルキル基を示す）で表される一級アルコール脂肪酸エステルが好ましく、就中ミリスチン酸イソプロピル、ミリスチン酸オクチルドデシルは当該放出性、経皮吸収性の向上効果が高く、しかも皮膚刺激が少ないため特に好ましい。これらの配合量は全組成の１〜２０重量％、好ましくは２．５〜１０重量％である。
【００１７】
油性ゲル化剤としては、例えばジベンジリデンソルビトール、１２−ヒドロキシステアリン酸、ステアリン酸金属塩、アシル化アミノ酸、シリカ剤、エチレンビニルアセテート共重合体、スチレン−エチレン−ブチレン−スチレンブロック共重合体、スチレン−イソプレン−スチレンブロック共重合体、スチレン−ブタジエン−スチレンブロック共重合体等が挙げられる。これらの中でも、貼付剤組成物中の含水量が多いことを考慮するとシリカ剤が好ましく、そのシリカ剤の中でも無水軽質シリカ、特に一次粒子の平均径が１〜５００ｎｍ、更に好ましくは５〜１００ｎｍのものが好ましい。
この油性ゲル化剤は、貼付剤組成物中の油成分の分散、均一性を安定化し、油成分のシミ出しを抑える作用を奏するので、皮膚へのべたつきがない良好な貼付剤組成物が得られる。この油性ゲル化剤の配合量は、全組成の１〜１５重量％、特に２〜１０重量％が好ましい。
【００１８】
更に、本発明貼付剤組成物には水分を３０重量％以上配合することが必須であり、これ未満では本発明の効果は奏されない。特に水分を全組成の４０〜８０重量％配合するのが好ましい。
貼付剤組成物に添加する他の有効成分としては、かかる場合に一般に使用されている、例えばサリチル酸メチル、サリチル酸グリコール、インドメタシン、ｌ−メントール、ハッカ油、ユーカリ油、ｄｌ−カンフルトウガラシエキス、ノニル酸フェリルアミド、酢酸トコフエロール、ジフエンヒドラミン、マレイン酸クロルフエニラミン、チモール等の１種又は２種以上が配合される。また、美容目的で従来の化粧品に使用されている各種の美肌用活性物質もいずれも配合でき、遊離アミノ酸、ペプチド、蛋白質、有機酸、尿素、無機イオン、ヒアルロン酸等の多糖類等の保湿剤、動植物抽出液、ビタミン類及びその誘導体、ヒドロキシ酸等が挙げられる。この配合量は、一般に０．０１〜２０重量％が好ましい。
【００１９】
本発明の貼付剤組成物には、上記必須成分のほかに、必要に応じて、貼付剤に一般に使用されている、例えば、プロピレングリコール、グリセリン、ソルビトール、ポリエチレングリコール、乳酸ナトリウム等の保湿剤の１種又は２種以上（配合量は通常、組成物全体の５〜４０重量％）；カオリン、タルク、ベントナイト、二酸化チタン、酸化亜鉛等の無機粉体の１種又は２種以上（配合量は通常０〜３０重量％）；更に膏体物性（柔軟性、粘着性、保型性等）の調整を目的とするポリブテン、アクリル樹脂エマルジョン、酢酸ビニル樹脂エマルジョン等の高分子物質等を配合することができる。
【００２０】
本発明のシート状パックは、上記成分を常法によって混合して得た貼付剤組成物（Ｂ）を不織布基布（Ａ）上に含浸又は塗布し、更に必要に応じてポリエチレンフイルム等のフェイシングを施す、又はポリエチレンフイルム等のフイルム上に塗布し、不織布を併せる等により構成する。
特に、ＨＬＢ８以下の非イオン系界面活性剤と架橋剤の存在下に、上記成分を乳化させて乳化系を形成した後に乳化系を破壊することによって得られた貼付剤組成物（Ｂ）を基布（Ａ）上に含浸又は塗布することによって貼付剤組成物層を形成した場合には、貼付剤組成物の均一な架橋が行われ、また、乳化系の破壊速度を調節することによって、架橋速度をコントロールすることができるので好ましい。このような場合には、貼付剤組成物を任意の架橋速度で均一にゲル化させることができるとともに、乳化系の含水量を調整することによって任意の含水率を有する膏体を得ることができる。また、架橋剤をあらかじめ系内に溶解させているために、架橋後のｐＨ変化が小さく、含浸又は塗布時の加工性とシート形成後の形態安定性等に優れたシート状パックを得ることができる。
【００２１】
このようなＨＬＢ８以下の非イオン系界面活性剤としては、ポリオキシエチレンアルキルエーテル類、ポリオキシエチレンアルキルアリルエーテル類、ポリオキシエチレン誘導体、オキシエチレンオキシプロピレンブロックポリマー類、ソルビタン脂肪酸エステル類、ポリオキシエチレンソルビタン脂肪酸エステル類、ポリオキシエチレンソルビトール脂肪酸エステル類、グリセリン脂肪酸エステル類、ポリグリセリン脂肪酸エステル類、グリセリルアルキルエーテル類、ポリグリセリンアルキルエーテル類等が挙げられ、これらの中の１種又は２種以上を用いることができる。このＨＬＢ８以下の非イオン系界面活性剤の代表的な例としては、グリセリルアルキルエーテル類のうち次の式（１）
【００２２】
【化１】
0003566844.tif 000002
【００２３】
（式中、Ｒ３  は炭素数８〜２４のアルキル基を示す）
【００２４】
で表されるグリセリンエーテル、就中Ｒ３  が次の式（２）
【００２５】
【化２】
0003566844.tif 000003
【００２６】
（式中、ｐは４〜１０の整数、ｑは５〜１１の整数を示し、ｐ＋ｑ＝１１〜１７でｐ＝７、ｑ＝８を頂点とする分布を有する）
【００２７】
で表されるα−モノ（メチル分岐アルキル）グリセリルエーテルを挙げることができる。非イオン系界面活性剤の使用量は特に制限されないが、少なすぎると乳化が不充分であり、多すぎると親水性貼付剤膏体の粘着性が低下するので、通常貼付剤組成物全体の０．０１〜５重量％、特に０．５〜３重量％の範囲が適当である。
【００２８】
架橋剤としては、特に制限はなく、多価金属塩等通常水溶性高分子物質の架橋剤として使用されるものはいずれも使用することが可能である。
多価金属塩としては、例えば塩化カルシウム、塩化マグネシウム、塩化アルミニウム、カリ明バン、アンモニウム明バン、鉄明バン、硫酸アルミニウム、硫酸第２鉄、硫酸マグネシウム等の水溶性塩が好適に用いられる。しかしながら、水酸化カルシウム、水酸化第２鉄、水酸化アルミニウム、炭酸カルシウム、炭酸マグネシウム、リン酸カルシウム、ステアリン酸マグネシウム、ステアリン酸アルミニウム、クエン酸カルシウム、硫酸バリウム、水酸化バリウム、アルミニウムアラントイネート、酢酸アルミニウム、次硝酸ビスマス、次没食子酸ビスマス等の水難溶性若しくは水微溶性塩も使用することができる。
架橋剤の使用量は、特に限定されるものではないが、通常は水溶性高分子化合物の架橋可能な部位１当量に対して、０．０１〜５当量、特に０．１〜２当量とすることが好ましい。多価金属塩が０．０５当量より少ないとイオン封鎖が起こりゲル化が起こらない場合が生じ、また、５当量より多いと、架橋化度が高過ぎて離水現象が起こる場合がある。
【００２９】
また、乳化系を破壊するために使用する乳化破壊剤としては、カチオン系界面活性剤、両性界面活性剤、又は／及びＨＬＢ値が８を超える非イオン系界面活性剤等を用いることができる。また、ＨＬＢ値が８を超える化合物の一部、例えば、エチルアルコール、イソプロピルアルコール等のアルコール類や、ｌ−メントール、サリチル酸グリコール、塩酸ジフエンヒドラミン等の有効成分も乳化破壊作用を有する。なお、乳化破壊剤の使用量は特に制限はされないが、乳化剤として用いる非イオン系界面活性剤の種類とその使用量により、乳化破壊剤の種類と使用量は選択され、それによって、乳化破壊速度、即ち金属架橋速度を自在にコントロールすることができ、架橋ゲル化が極めて均一に進行する。乳化破壊操作としては、例えば、加熱、強攪拌等の操作が挙げられる。
【００３０】
【実施例】
つぎに実施例により本発明を更に詳細に説明するが、これらの実施例は本発明を限定するものではない。
以下の実施例で、「繊維密度」は単位体積あたりの不織布重量を意味し、１０ｃｍ×１０ｃｍのサンプルの重量と厚みを測り、重量を厚みで除して、単位をそろえて算出したものである。また、「厚み」の測定は、レーザー厚み変位計を用いて、１０ｃｍ×１０ｃｍのサンプルに対し１２ｃｍ×１２ｃｍ、重さ５５ｇの加圧板（測定個所に加わる圧力を０．５５ｇ／ｍ２に調整したもの）をのせ、約５秒後加圧板が静止した時点での厚みの値を読み、試験片の厚みとした。
【００３１】
（貼付剤組成物の調製）
次に示す処方及び製法で不織布基布上に含浸又は塗付する貼付剤組成物（Ｂ）を調製した。組成物の含有量は重量％により表示した。
0003566844.tif 000004
【００３２】
（製法）
ニーダーを使用し、上記成分１）、４）、５）、６）及び１０）の一部を均一に配合し、成分２）、３）及び７）を添加後均一に練合し、成分８）、９）及び１０）の残部を加え、さらに均一に練合することにより、貼付剤組成物（Ｂ）を製造した。
【００３３】
（実施例１）
公知のカード法にて形成された均一なウエブを、スパンレース法により交絡及び分割を生じさせた不織布において、用いた繊維は繊度３ｄ、繊維長５１ｍｍのポリエチレンテレフタレート（ＰＥＴ）とナイロン（Ｎｙ）の複合分割繊維であり、不織布物性は繊維密度０．１７ｇ／ｃｍ３ 、厚さ０．５１ｍｍであった。
この不織布基布上に上記処方の貼付剤組成物（Ｂ）を常法により塗付し、更にポリエチレンフイルムで表面を覆ってシート状パックを製造した。得られたシート状パックについて、貼付剤組成物製造後のゲルの不織布裏面へのシミ出し抑制効果を、官能的に不織布裏面の乾燥状態、べたつきにより評価した。結果を表１に示す。
【００３４】
（実施例２）
湿式法にて均一に調整されたシートを、公知のスパンレース法により交絡及び分割を生じさせた不織布において、用いた繊維は繊度２ｄ、繊維長６ｍｍのポリプロピレン（ＰＰ）とエチレンビニル共重合体（ＥＶＯＨ）の複合分割繊維であり、不織布物性は繊維密度０．１２ｇ／ｃｍ３、厚さ０．４６ｍｍであった。
この不織布を基布として、実施例１と同様にしてシート状パックを製造し、実施例１と同様に評価した結果を、表１に示す。
【００３５】
【表１】
0003566844.tif 000005
【００３６】
（実施例３及び参考例１、２）
表１に記載の製法、組成ならびに性状の不織布基布上に、上記処方の貼付剤組成物（Ｂ）を実施例１と同様にして塗付し、さらにポリエチレンフイルムで表面を覆ってシート状パックを製造した。これらのシート状パックについて、実施例１と同様にして評価した、貼付剤組成物のシミ出し抑制効果を表１に示す。表１において、ＰＥはポリエチレンを表す。
【００３７】
（比較例１〜３）
表２に記載の製法、組成ならびに性状の不織布基布上に上記処方の貼付剤組成物（Ｂ）を実施例１と同様にして塗付し、さらにポリエチレンフイルムで表面を覆ってシート状パックを製造した。これらのシート状パックについて実施例１と同様にして評価した貼付剤組成物のシミ出し抑制効果を表２に示す。
【００３８】
【表２】
0003566844.tif 000006
【００３９】
上記表１及び表２におけるシミ出し抑制効果は、不織布裏面の状態を観察し、次の判断基準により評価したものである。
不織布裏面の湿っぽさ（以下、「湿っぽさ」という）、及び不織布裏面へのゲルのシミ出し（以下、「シミ出し」という）がともにないものを◎、湿っぽさはややあるがシミ出しのないものを○、湿っぽさがありシミ出しもややあるものを△、湿っぽさ及びシミ出しがともにあるものを×とした。
【００４０】
【発明の効果】
本発明は、特定の不織布（Ａ）と特定の貼付剤組成物（Ｂ）を組み合わせることによって、貼付剤組成物を基布上に含浸塗付する際の加工性に優れ、貼付剤組成物製造後のゲルの不織布裏面へのシミ出しを抑制するとともに、シート形成後の形態安定性、使用時の爽快感、美肌成分や他の有効成分の皮膚への吸収性を改善することによりその効果が一段と改善されたシート状パック及びその製造方法を提供するものであり、実用的価値の高い発明である。